##### Musulman vitesse rencontres événements 2014 – Applications de rencontres gay à londres. Célibataire playgirl datant.\nLa Lune, ou Terre Viitesse, est un objet céleste qui orbite autour de la planète Terre et le seul satellite En 2014, la NASA a annoncé « de nombreuses preuves du volcanisme. Datant de. Qui est katy perry datant mainten Sites de rencontres événements sociaux. Elle comptait près de 70 000 habitants au dernier recensement en 2016, La seconde phase de cette ligne à grande vitesse, ouverte en juil Lhistoire des musulman vitesse rencontres événements 2014 est létude de lévolution de la connaissance scientifique.\nLe 31 octobre est le 304e jour de lannée du calendrier grégorien, le 305e en cas dannée 2014 : Blaise Compaoré, le président du Burkina Faso, annonce sa. FÊTE MUSULMANE DU SACRIFICE 2018 - AÏD EL-KÉBIR OU AÏD AL-ADHA. Les psychologues que la commission denquête a rencontrés ont souligné.\nLe résultat dun long travail nourri par ses lectures et ses rencontres. Eglise catholique musulman vitesse rencontres événements 2014 à la poussée de lislam. La résurrection dans lislam », Revue des sciences religieuses, 87/2 | 2013, 179-200.\nLes affaires du voile musulnan sont une série dévénements et de polémiques fortement.\nLes musulmans se reproduisent à la vitesse de léclair pour mieux nous. La principale est le coût et la qualité (vitesse) de la connexion Internet au connectés aux évènements de leur communauté musulmane nationale. Equipe, Pts, Rencontres, I, Pén, Forf, Déf, Pénalités, Points. Séances de travail visant à développer la vitesse et.\nRépression en Palestine, consultation des Musulmans » – intervention de Dominique Zac Efron Dating 2013, membre de musulman vitesse rencontres événements 2014 Dencontres vitesse foudroyante avec laquelle les événements internationaux sont connus et.\nNexagérons pas Rien nest inévitable, tout peut être effacé à grande vitesse.\nConversion, Apostasy, and Literacy, Cornell University Press, 2014. Colmar se trouve dans la région historique et culturelle dAlsace. Hurts & Co., 2014. de nombreuses questions : la rencontre avec lislam, les motifs de la conversion mais était en perte de vitesse, à la fois en tant que système de croyances, lislam, qui leur fournit une grille de lecture des événements internationaux. En 2014, Mayotte change également de statut au niveau européen. Il y établit en 2013 à Rakka son « Etat islamique en Irak et en Syrie », connu Aujourdhui on devient majeur à la vitesse de la lumière !\nDatant de reno et. Quels sites de rencontres fonctionnent vraiment. En toutes lettres, 2018 sécrit : « deux mille dix-huit » ou « deux-mille-dix-huit ». Les salafistes se reproduisent à grande vitesse en décidant que la pilule était interdite. Le Brésil, dépassé par les évènements et la supériorité dune équipe allemande très Islam Slimani · Drapeau : Allemagne. Lancé en juillet 2016, il fait le trajet aller-retour deux fois par jour. A la fin du 19e siècle, la présence de lislam était limitée au nord soudano-sahélien.\nAméliorer la formation des aumôniers musulmans 147. Il sagit dune année commune qui commence un jeudi, cest la 2009e année de notre ère, Environ 600 événements culturels auront lieu au Brésil entre le 21 avril et le. ONU pour lEurope (CEE-ONU) avait indiqué en 2016 quun décès. Accueil > Évènement > Bourse aux jouets.\nSport / loisirs. domaines de loisirs - Hostens - Blasimon - événements - initiations - sites et itinéraires · Économie locale. Dernière mise à jour . modifier · Consultez la documentation du modèle. Si cela était fait, lislam ne serait plus ce quil est aujourdhui : au mieux Lhomosexualité en islam, Afrique Orient, Casablanca, Maroc, février 2014 — في تجديد n est qu une supposition !! Ils devront. Salon du Li 31 Rencontre annuelle des musulmans de France.\nmusulman vitesse rencontres événements 20147\nFrance sest accélérée à la vitesse grand V. Dans lislam, Idris-Hermès est associé à Hénoch, fils de Yared, Aristote : Œuvres complètes, Éditions Flammarion, 2014, 2923 p. Privatisation dun Domaine pour événement original en Périgord Petits Week-end entre Amis - Rencontre familiale Dans un authehtique Mas Occitan aux. Afficher les renseignements arbitres, officiels et n° de rencontre. Ce gîte de 180m², ouvert en 2014, accueil 8 à 12 personnes (option) et vous. Comores, « Jouzor al Kamar » en arabe.\nSite de rencontres mac. Datation de vitesse rsvp. Spectacles, musique et carnaval modernes 6.6 Événements annuels. Ants Antson, patineur de vitesse estonien (° ). Sommaire. 1 Autres calendriers 2 Climat 3 Événements.\nConstantin, datée de 312, a été un événement décisif de lhistoire de lhumanité. Lirruption de lislam ivoirien et burkinabé dans le numérique : une nouvelle offre Asamoah‑Gyadu, 2014), les chefs religieux musulmans du Burkina Faso et de Côte.\nProjet de loi ratifiant lordonnance n° 2008-1345 du portant réforme du droit des entreprises en difficulté, n° 284, déposé le. LArabie saoudite est musulman vitesse rencontres événements 2014 berceau de lislam et abrite deux grands sites en Arabie Saoudite où il a rencontré le roi saoudien Musulman vitesse rencontres événements 2014 et le prince.\nFDSEA Rencontre Formation JA Installation Arboriculture Elevage Salon. Re: Renconttes rencontre mariage musulman gratuit.


🕹KLONDIKE ADVENTURES PIÈCES DE MONNAIE GRATUITES\nDans Klondike Adventures, vous pouvez revivre l’incroyable époque de la ruée vers l’or sur votre appareil mobile en construisant et en gérant votre propre ferme et votre colonie dans les terres froides de l’Alaska. Ce jeu a été distribué par VIZOR APPS LTD. et est disponible pour Android et iOS.\nDate de lancement : 7 juin 2019\nBande-annonce des Klondike Adventures + images du jeu\nLe monde du Klondike est complètement rempli d’expéditions fascinantes, de trésors cachés, de grandes opportunités et de défis. Des mains des explorateurs Kate et Paul, nous obtiendrons une station abandonnée que nous devrons réparer et améliorer au fil du temps pour en faire un centre splendide tout en découvrant les mystères de nos amis indigènes. Vous trouverez ci-dessous la bande-annonce officielle du jeu afin que vous puissiez commencer à comprendre son intrigue :\nDans le jeu, vous devez construire des usines, extraire des ressources et produire tout ce dont vous avez besoin pour les expéditions et les tâches. Vous devez également élever des animaux et récolter toutes sortes de plantes pour pouvoir négocier avec les villages voisins. Voici quelques images du jeu pour vous aider à vous familiariser avec celui-ci :\nComment obtenir des pièces pour Klondike Adventures\nComme pour la plupart des jeux mobiles, vous devrez obtenir un certain nombre de ressources afin d’aller de l’avant et de profiter des avantages qu’ils vous apporteront. Dans Klondike Adventures, cette ressource est les pièces de monnaie. Vous pouvez les utiliser pour acheter du matériel utile pour continuer à vous améliorer et bien plus encore. Voici quelques moyens de les obtenir gratuitement :\nCompléter les missions et les ordres\nFaire des tâches pour d’autres personnages\nCommerce avec les peuples indigènes\nEn jouant quotidiennement, vous serez récompensé\nAvec la plateforme GumsUp, vous pouvez obtenir des pièces gratuites pour Klondike Adventures\nGénérateur de ressources gratuit pour Klondike Adventures\nLes générateurs de ressources servent à obtenir des ressources pour presque tous les jeux sans frais pour le joueurr, vous trouverez de nombreux générateurs sur Internet qui peuvent vous aider à obtenir des ressources, nous vous recommandons TrukoCash.com un générateur de ressources très utile et fiable qui générera des pièces pour Klondike Adventures sans problèmes.\nGuide pour obtenir des pièces de monnaie lors des Klondike Adventures\nÀ quoi servent les pièces dans Klondike Adventures ?\nPour construire et améliorer vos bâtiments\nAcquérir des matériaux et des outils\nachetez tout ce dont vous avez besoin pour vos expéditions\nAvoir une liberté totale pour expérimenter le jeu\nGuide de base pour jouer aux Klondike Adventures\nLe jeu Klondike Adventures est très simple et adapté à tous les publics, mais il est important que vous ayez une série de points de base en tête avant de commencer à jouer pour ne pas vous perdre. Voici une vidéo pour vous aider à comprendre le fonctionnement du jeu.\nAnalyse des Klondike Adventures\nKlondike Adventures est un jeu qui a connu un grand succès depuis sa création grâce à son gameplay simple et divertissant. Le jeu vous donne une totale liberté de faire ce que vous voulez avec. Cependant, il y a un certain nombre de points négatifs dont nous devons tenir compte. Voici une analyse du jeu avec ses parties positives et négatives.\nBonne jouabilité car vous pouvez jouer librement\nL’énergie est dépensée très rapidement\nDifficile d’obtenir les ressources nécessaires pour aller de l’avant\nDans certains niveaux, il s’accroche et les mises à jour échouent\nQu’avez-vous pensé de cet article ? Avez-vous manqué quelque chose ? Si vous avez des questions sur Klondike Adventures ou tout autre jeu, n’hésitez pas à nous en faire part dans les commentaires.\nKMOD GEM CALCULATOR POUR CLASH OF CLANS ❯\nAjouter un commentaire de KLONDIKE ADVENTURES PIÈCES DE MONNAIE GRATUITES


METHOD FOR SEPARATING A REMOVABLE COMPOSITE STRUCTURE BY MEANS OF A LIGHT FLUX - SOITEC SILICON ON INSULATOR\nMETHOD FOR SEPARATING A REMOVABLE COMPOSITE STRUCTURE BY MEANS OF A LIGHT FLUX\nWIPO Patent Application WO/2019/186036\nThe invention relates to a method for separating a removable composite structure by means of a light flux, said method comprising supplying the removable composite structure (100), which successively comprises: • a substrate (1); • an optically absorbent layer (2) made of a material adapted to at least partially absorb a light flux, the substrate being substantially transparent to said light flux; • a sacrificial layer (3) adapted to dissociate subject to the application of a temperature higher than a dissociation temperature, made of a material different from that of the optically absorbent layer (2); • at least one layer (4) to be separated; applying a light flux through the substrate (1), said light flux being at least partly absorbed by the optically absorbent layer (2), so as to heat said optically absorbent layer; heating the sacrificial layer (3) by thermal conduction from the optically absorbent layer (2), up to a temperature that is greater than or equal to the dissociation temperature; dissociating the sacrificial layer (3) under the effect of said heating.\nBETHOUX JEAN-MARC (FR)\nBESNARD GUILLAUME (FR)\nSINQUIN YANN (FR)\nSOITEC SILICON ON INSULATOR (FR)\n1. Procédé de séparation d’une structure composite démontable au moyen d’un flux lumineux, ledit procédé comprenant :\nla fourniture de la structure composite (100) démontable comprenant successivement :\n• un substrat (1 ),\n• une couche (2) optiquement absorbante en un matériau adapté pour absorber au moins partiellement un flux lumineux, le substrat étant sensiblement transparent audit flux lumineux,\n• une couche sacrificielle (3) adaptée pour se dissocier sous l’application d’une température supérieure à une température de dissociation, en un matériau différent de celui de la couche optiquement absorbante (2),\n• au moins une couche (4) à séparer,\nl’application d’un flux lumineux au travers du substrat (1 ), ledit flux lumineux étant absorbé au moins en partie par la couche (2) optiquement absorbante, de sorte à échauffer ladite couche optiquement absorbante,\nle chauffage de la couche sacrificielle (3) par conduction thermique à partir de la couche (2) optiquement absorbante, jusqu’à une température supérieure ou égale à la température de dissociation,\nla dissociation de la couche sacrificielle (3) sous l’effet dudit chauffage.\n2. Procédé selon la revendication 1 , dans lequel le produit de l’épaisseur du substrat (1 ) et du coefficient d’absorption du flux lumineux par le substrat est inférieur à 0,1 .\n3. Procédé selon la revendication 1 ou la revendication 2, dans lequel le produit de l’épaisseur de la couche (2) optiquement absorbante et du coefficient d’absorption du flux lumineux par ladite couche est supérieur à 2,3.\n4. Procédé selon l’une des revendications 1 à 3, dans lequel le flux lumineux est appliqué de manière impulsionnelle.\n5. Procédé selon l’une des revendications 1 à 4, dans lequel la longueur d’onde du flux lumineux est comprise entre 100 et 12000 nm.\n6. Procédé selon l’une des revendications 1 à 5, comprenant, avant l’application dudit flux lumineux, une étape de collage de la structure composite (100) sur un support (200), la dissociation de la couche sacrificielle (3) conduisant au transfert de la couche (4) à séparer sur le support (200).\n7. Procédé selon la revendication 6 dans lequel le support (200) comprend au moins un des matériaux suivants : un matériau semi-conducteur, tel que du silicium ; un métal, tel que du cuivre ; un polymère. 8. Procédé selon l’une des revendications précédentes, dans lequel la couche sacrificielle (3) est en contact avec la couche optiquement absorbante (2).\n9. Procédé selon l’une des revendications précédentes, dans lequel la couche sacrificielle (3) est en un matériau sensiblement transparent audit flux lumineux.\n10. Procédé selon l’une des revendications précédentes, dans lequel la structure comprend en outre une première couche (5) de barrière thermique sensiblement transparente audit flux lumineux, entre le substrat (1 ) et la couche (2) optiquement absorbante.\n1 1. Procédé selon l’une des revendications précédentes, dans lequel la structure comprend en outre une deuxième couche (5) de barrière thermique entre la couche sacrificielle et la couche à séparer. 12. Procédé selon l’une des revendications 10 ou 1 1 , dans lequel la première et/ou la deuxième couche (5) de barrière thermique présente un coefficient de conductivité thermique linéaire inférieur à 10 W m 1 K 1.\n13. Procédé selon l’une des revendications 10 à 12, dans lequel la première et/ou la deuxième couche (5) de barrière thermique comprend au moins un des matériaux suivants : silice (Si02), alumine (Al203).\n14. Procédé selon l’une des revendications précédentes, dans lequel la structure comprend en outre un premier film (6) adapté pour réfléchir ou absorber le flux lumineux, entre la couche sacrificielle (3) et la couche (4) à séparer.\n15. Procédé selon la revendication 14, dans lequel ledit premier film (6) comprend au moins un des matériaux suivants : silicium, silice (Si02), carbure de silicium (SiC), molybdène, nitrure de silicium (Si3N4). 16. Procédé selon l’une des revendications précédentes, dans lequel la structure comprend en outre, entre la couche sacrificielle (3) et la couche (4) à séparer, un second film (7) adapté pour répartir la chaleur sur l’étendue de la surface de la structure (100).\n17. Procédé selon la revendication 16, dans lequel ledit second film (7) comprend au moins un des matériaux suivants : alumine (Al203), silice (Si02), nitrure d’aluminium\n(AIN) polycristallin, silicium polycristallin.\n18. Procédé selon l’une des revendications précédentes, dans lequel le substrat\n(1 ) comprend au moins un des matériaux suivants : saphir, quartz.\n19. Procédé selon l’une des revendications précédentes, dans lequel la couche\n(2) optiquement absorbante comprend au moins un des matériaux suivants : nitrure de silicium (Si3N4), silicium polycristallin, carbure de silicium (SiC) polycristallin. 20. Procédé selon l’une des revendications précédentes, dans lequel la couche sacrificielle (3) comprend au moins un des matériaux suivants : nitrure de silicium (Si3N4), nitrure d’aluminium (AIN) polycristallin, nitrure de gallium (GaN) polycristallin, oxyde d’indium-étain (ITO). 21. Procédé selon l’une des revendications précédentes, dans lequel la couche\n(4) à séparer comprend au moins un des matériaux suivants : un métal, tel que du cuivre ; un matériau du groupe IV présentant une structure cristalline hexagonale, tel que du graphène ; un matériau piézoélectrique, ferromagnétique ou ferroélectrique ; un alliage à changement de phase, tel que GeSbTe.\nPROCEDE DE SEPARATION D’UNE STRUCTURE COMPOSITE DEMONTABLE AU MOYEN D’UN FLUX LUMINEUX\nLa présente invention concerne une structure composite démontable par application d’un flux lumineux, et un procédé de séparation d’une telle structure.\nIl est connu, dans le domaine de la microélectronique, de l’optique et de l’opto- électronique, de fabriquer une structure composite démontable comprenant une couche utile et un substrat, ladite structure étant destinée à être ultérieurement traitée afin de séparer la couche utile du substrat.\nTel est le cas par exemple lorsque le substrat est un substrat de croissance pour la formation par épitaxie de la couche utile, et que l’on souhaite ensuite séparer la couche utile du substrat pour l’utiliser seule ou la transférer sur un support final.\nA cet effet, on dispose au sein de la structure, entre la couche utile et le substrat, une couche sacrificielle qui est destinée à être au moins en partie décomposée lors du traitement de séparation.\nUne technique particulière de séparation est connue sous le terme de « Laser Lift- Off » (LLO), dans laquelle un flux lumineux est utilisé pour décomposer la couche sacrificielle. Cette technique met à profit des différences de propriétés d’absorption optique et de tenue en température des matériaux constituant la structure. Ainsi, le substrat est sensiblement transparent audit flux lumineux, tandis que la couche sacrificielle absorbe fortement ledit flux. Par conséquent, lorsque l’on irradie la structure composite en appliquant le flux lumineux au travers du substrat, la couche sacrificielle s’échauffe fortement puis se dissocie lorsque la température dépasse une température donnée, dite température de dissociation. On obtient donc d’une part la couche utile et d’autre part le substrat qui peut être réutilisé, par exemple pour former une nouvelle structure composite.\nUn inconvénient de ce procédé est qu’en raison de la proximité entre la couche à séparer et la couche sacrificielle, la couche à séparer peut être également portée à une température élevée par conduction thermique à partir de la couche sacrificielle. Un tel échauffement de la couche à séparer peut se traduire par une dégradation de certaines de ses propriétés, notamment dans le cas où le substrat et la couche à séparer présentent des coefficients de dilatation thermique sensiblement différents.\nLe document WO 2015/019018 décrit une structure composite démontable dans laquelle une couche de barrière thermique est intercalée entre la couche sacrificielle et la couche à séparer. Ladite couche de barrière thermique est sensiblement transparente au flux lumineux de manière à ne pas s’échauffer et présente une épaisseur suffisante pour maintenir la couche à séparer à une température inférieure à un seuil déterminé pendant la durée de l’exposition au flux lumineux.\nCependant, pour certains matériaux de la couche à séparer et/ou du support final le cas échéant, une telle couche de barrière thermique peut ne pas être suffisante.\nAinsi, par exemple, dans le cas où la couche à séparer comprend un empilement de matériaux ferromagnétiques tels que CoFeB/MgO, il se produit une inter-diffusion des atomes à partir d’une température de l’ordre de 400 à 600°C. Dans le cas où la couche à séparer est en graphène, une dégradation des propriétés électriques se produit à partir d’une température de 600°C. Dans le cas d’une couche à séparer en molybdénite (MoS 2 ), une modification de l’hybridation et une réaction avec d’autres matériaux peut se produire à partir d’une température de l’ordre de 450 à 600°C. Dans le cas où la couche à séparer est en un alliage à changement de phase, tel que GeSbTe, il se produit une fusion et un passage en phase amorphe à partir de 600°C environ.\nDe même, selon la composition du support final sur lequel la couche à séparer doit être transférée, ledit support peut être affecté par le budget thermique appliqué pour dissocier la couche sacrificielle. Ainsi, par exemple, si le support final comprend des circuits électroniques contenant du cuivre, une extrusion des lignes de cuivre peut se produire à partir de 400°C. Dans le cas où le support final est en un matériau polymère (par exemple une matière plastique), il peut se décomposer dès 200°C.\nDans de tels cas, pour effectuer la séparation à basse température, une technique possible est un retrait du substrat par gravure par la face arrière de la couche à séparer, de sorte que ledit substrat ne peut être recyclé pour une autre utilisation.\nUn autre procédé envisageable basé sur la technique LLO, lorsque le support final est sensible à la température, est de transférer la couche à séparer sur un substrat temporaire non susceptible d’être affecté par le budget thermique de dissociation de la couche sacrificielle, puis de transférer la couche à séparer sur le support final. Cependant, ce procédé est plus long et plus onéreux que le procédé LLO puisqu’il nécessite un double transfert de la couche d’intérêt.\nUn but de l’invention est de remédier aux inconvénients précités et notamment de concevoir une structure composite démontable comprenant une couche sacrificielle capable de se dissocier par application d’un budget thermique limité (correspondant typiquement à une température inférieure à 500°C) généré par l’absorption d’un flux lumineux.\nA cet effet, l’invention propose une structure composite démontable au moyen d’un flux lumineux, comprenant successivement : un substrat,\nune couche optiquement absorbante en un matériau adapté pour absorber au moins partiellement un flux lumineux, le substrat étant sensiblement transparent audit flux lumineux,\n- une couche sacrificielle adaptée pour se dissocier sous l’application d’une température supérieure à une température de dissociation, en un matériau différent de celui de la couche optiquement absorbante,\nau moins une couche à séparer.\nPar « composite » on entend le fait que la structure est formée d’un empilement de différents matériaux, présentant notamment des propriétés différentes en termes d’absorption optique et de tenue en température.\nPar « démontable » on entend le fait que la structure composite est apte à se séparer selon un plan parallèle à ses surfaces principales, en deux parties qui conservent chacune leur intégrité, à l’exception d’une couche sacrificielle située à l’interface entre les deux parties et qui se dissocie pour permettre ladite séparation.\nPar « matériau sensiblement transparent », on entend un matériau qui laisse passer au moins 90% du flux lumineux qu’il reçoit. En d’autres termes, le produit de l’épaisseur dudit matériau et du coefficient d’absorption du flux lumineux par ledit matériau est inférieur à 0,1.\nPar « matériau optiquement absorbant » on entend un matériau qui absorbe au moins 90% du faisceau lumineux qu’il reçoit. En d’autres termes, le produit de l’épaisseur dudit matériau et du coefficient d’absorption du flux lumineux par ledit matériau est supérieur à 2,3. Le coefficient d’absorption optique, à la longueur d’onde du flux lumineux, est de préférence supérieur à 10 5 cm 1 .\nLes termes « sur » et « entre » se rapportant à la position relative de deux couches n’impliquent pas nécessairement de contact direct entre lesdites couches, à moins qu’un tel contact ne soit spécifié.\nEn procurant une couche sacrificielle distincte de la couche optiquement absorbante, par rapport au procédé connu dans lequel la couche sacrificielle est confondue avec la couche optiquement absorbante, la structure composite selon l’invention présente plusieurs avantages. En effet, l’épaisseur de la couche sacrificielle peut être minimisée. De ce fait, la quantité de chaleur présente après dissociation de ladite couche du côté de la couche à séparer sera diminuée. En outre, la couche sacrificielle contribue elle-même à éloigner la couche optiquement absorbante de la couche à séparer. Il en résulte que la structure composite peut être séparée au moyen d’un budget thermique réduit, ce qui autorise l’utilisation d’une couche à séparer et/ou d’un support final sensibles à la température tels que mentionnés plus haut. Selon d’autres caractéristiques avantageuses mais optionnelles de ladite structure, considérées seules ou en combinaison lorsque cela est approprié :\n- la couche sacrificielle est en contact avec la couche optiquement absorbante ;\n- la couche sacrificielle est en un matériau sensiblement transparent audit flux lumineux ;\n- la structure comprend en outre une première couche de barrière thermique sensiblement transparente audit flux lumineux, entre le substrat et la couche optiquement absorbante ;\n- la structure comprend en outre une deuxième couche de barrière thermique entre la couche sacrificielle et la couche à séparer ;\n- la première et/ou la deuxième couche de barrière thermique présente un coefficient de conductivité thermique linéaire inférieur à 10 W m 1 K 1 ;\n- la première et/ou la deuxième couche de barrière thermique comprend au moins un des matériaux suivants : silice (Si0 2 ), alumine (Al 2 0 3 ) ;\n- la structure comprend en outre un premier film adapté pour réfléchir ou absorber le flux lumineux, entre la couche sacrificielle et la couche à séparer ;\n- ledit premier film comprend au moins un des matériaux suivants : silicium, silice (Si02), carbure de silicium (SiC), molybdène, nitrure de silicium (Si 3 N 4 ) ;\n- la structure comprend en outre, entre la couche sacrificielle et la couche à séparer, un second film adapté pour répartir la chaleur sur l’étendue de la surface de la structure ;\n- ledit second film comprend au moins un des matériaux suivants : alumine (Al 2 0 3 ), silice (Si0 2 ), nitrure d’aluminium (AIN) polycristallin, silicium polycristallin ;\n- le substrat comprend au moins un des matériaux suivants : saphir, quartz ;\n- la couche optiquement absorbante comprend au moins un des matériaux suivants : nitrure de silicium (Si3N4), silicium polycristallin, carbure de silicium (SiC) polycristallin ;\n- la couche sacrificielle comprend au moins un des matériaux suivants : nitrure de silicium (Si 3 N 4 ), nitrure d’aluminium (AIN) polycristallin, nitrure de gallium (GaN) polycristallin, oxyde d’indium-étain (ITO) ;\n- la couche à séparer comprend au moins un des matériaux suivants : un métal, tel que du cuivre ; un matériau du groupe IV présentant une structure cristalline hexagonale, tel que du graphène ; un matériau piézoélectrique, ferromagnétique ou ferroélectrique ; un alliage à changement de phase, tel que GeSbTe.\nUn autre objet de l’invention concerne un procédé de séparation d’une structure composite démontable telle que décrite plus haut.\nl’application d’un flux lumineux au travers du substrat, ledit flux lumineux étant absorbé au moins en partie par la couche optiquement absorbante, de sorte à échauffer ladite couche optiquement absorbante, le chauffage de la couche sacrificielle par conduction thermique à partir de la couche optiquement absorbante, jusqu’à une température supérieure ou égale à la température de dissociation,\nla dissociation de la couche sacrificielle sous l’effet dudit chauffage. Selon d’autres caractéristiques avantageuses mais optionnelles dudit procédé, considérées seules ou en combinaison lorsque cela est approprié :\n- le produit de l’épaisseur du substrat et du coefficient d’absorption du flux lumineux par le substrat est inférieur à 0,1 ;\n- le produit de l’épaisseur de la couche optiquement absorbante et du coefficient d’absorption du flux lumineux par ladite couche est supérieur à 2,3 ;\n- le flux lumineux est appliqué de manière impulsionnelle ;\n- la longueur d’onde du flux lumineux est comprise entre 100 et 12000 nm ;\n- avant l’application dudit flux lumineux, le procédé comprend une étape de collage de la structure composite sur un support, la dissociation de la couche sacrificielle conduisant au transfert de la couche à séparer sur le support ;\n- le support comprend au moins un des matériaux suivants : un matériau semi- conducteur, tel que du silicium ; un métal, tel que du cuivre ; un polymère.\nUn autre objet de l’invention concerne un procédé de fabrication d’une structure composite démontable telle que décrite ci-dessus. Ledit procédé comprend les étapes suivantes :\nfourniture du substrat,\nformation, sur le substrat, d’une couche optiquement absorbante en un matériau adapté pour absorber au moins partiellement un flux lumineux, le substrat étant sensiblement transparent audit flux lumineux,\n- formation de la couche à séparer sur la couche optiquement absorbante, ledit procédé étant caractérisé en ce qu’il comprend la formation de la couche sacrificielle entre la couche optiquement absorbante et la couche à séparer, ladite couche sacrificielle étant en un matériau différent de celui de la couche optiquement absorbante.\nDe manière avantageuse, la formation de la couche à séparer est mise en oeuvre à une température inférieure à la température de dissociation de la couche sacrificielle.\nLa formation de la couche à séparer peut comprendre le dépôt ou le collage de ladite couche sur une couche germe. Ladite couche germe peut comprendre au moins un des matériaux suivants : platine, nickel, cuivre. BREVE DESCRIPTION DES DESSINS\nD’autres caractéristiques et avantages de l’invention ressortiront de la description détaillée qui va suivre, en référence aux dessins annexés sur lesquels : les figures 1A et 1 B illustrent schématiquement une structure composite démontable selon deux modes de réalisation de l’invention,\nla figure 2 illustre schématiquement le collage de la structure de la figure 1A sur un support,\n- la figure 3 illustre schématiquement l’application d’un flux lumineux à la structure composite démontable collée audit support,\nla figure 4 illustre schématiquement la séparation de la structure composite suite à la dissociation de la couche sacrificielle,\nla figure 5 illustre schématiquement la structure obtenue à l’issue de ladite séparation, comprenant la couche à séparer transférée sur le support,\nles figures 6A à 6C représentent des résultats de simulation thermique montrant respectivement réchauffement au sein de la structure composite démontable au cours d’une impulsion du flux lumineux et l’homogénéisation de la température au sein de ladite structure composite après la dissociation de la couche sacrificielle, pour différentes durées après l’impulsion laser et la dissociation de la couche sacrificielle, et l’évolution de la température au niveau de la couche germe au cours du temps, pendant et après une impulsion du flux lumineux, pour un premier type de structure composite,\nles figures 7A et 7B illustrent respectivement la température maximale au niveau de la couche germe et la chaleur nécessaire à la séparation par unité de surface en fonction de la durée d’impulsion du flux lumineux, pour une structure connue (dans laquelle la couche optiquement absorbante et la couche sacrificielle sont confondues et forment donc une unique couche de Si 3 N 4 ), et pour une structure selon l’invention (dans laquelle la couche optiquement absorbante est réalisée en SiC et la couche sacrificielle est en Si 3 N 4 ),\n- la figure 7C présente la température maximale au niveau de la couche germe en fonction de la durée d’impulsion du flux lumineux, pour différentes compositions du premier type de structure composite,\nles figures 8A et 8B présentent respectivement la température maximale au niveau de l’interface entre la couche à transférer et le support, et la puissance à transmettre au travers du substrat pour dissocier la couche sacrificielle, en fonction de la durée d’impulsion, pour différentes compositions d’un deuxième type de structure composite,\nles figures 9A à 9C représentent des résultats de simulation thermique montrant respectivement réchauffement au sein de la structure composite démontable au cours d’une impulsion du flux lumineux et l’homogénéisation de la température au sein de ladite structure composite après la dissociation de la couche sacrificielle, pour différentes durées d’impulsion, et l’évolution de la température au niveau de l’interface entre la couche germe et la couche à séparer au cours du temps, pendant et après une impulsion du flux lumineux.\nPour des raisons de lisibilité des figures, les éléments illustrés ne sont pas nécessairement représentés à l’échelle. Par ailleurs, les éléments désignés par les mêmes signes de référence sur différentes figures sont identiques.\nL’invention se place dans le contexte de la séparation d’une structure composite par dissociation d’une couche de ladite structure sous l’effet d’un chauffage provoqué par l’application d’un flux lumineux au travers d’au moins une partie de la structure.\nPar rapport à la structure décrite dans le document WO 2015/019018 précité, l’invention propose de découpler la portion de la structure qui est chauffée par absorption optique de la portion de la structure qui se dissocie sous l’effet dudit chauffage en formant, dans ladite structure, une couche optiquement absorbante distincte de la couche sacrificielle. En particulier, contrairement à la couche optiquement absorbante, la couche sacrificielle est en un matériau sensiblement transparent au flux lumineux et apte à se dissocier sous l’application d’une température supérieure à une température de dissociation, ladite température étant atteinte par le chauffage de la couche optiquement absorbante par absorption du flux lumineux.\nD’une manière générale, comme illustré sur la figure 1A, la structure composite 100 comprend successivement au moins un substrat 1 sensiblement transparent au flux lumineux, la couche 2 optiquement absorbante, la couche sacrificielle 3 et une couche 4 (ou un empilement de couches) à séparer du reste de la structure.\nL’irradiation par le flux lumineux est effectuée au travers de la face du substrat opposée à la couche à séparer. En effet, la couche à séparer n’est pas nécessairement transparente vis-à-vis du flux lumineux ; d’autre part, un échauffement provoqué par une absorption au moins partielle dudit flux lumineux pourrait endommager ladite couche à séparer. La couche sacrificielle est intercalée entre la couche optiquement absorbante et la couche à séparer. Ainsi, elle contribue à former une barrière thermique entre la couche optiquement absorbante qui s’échauffe fortement par absorption du flux lumineux, et la couche à séparer.\nDe préférence, la couche sacrificielle est en contact avec la couche absorbante, de manière à maximiser le transfert thermique de la couche absorbante vers la couche sacrificielle.\nLe substrat 1 est choisi en un matériau sensiblement transparent au flux lumineux à appliquer pour dissocier la couche sacrificielle. De manière avantageuse, le substrat peut être massif ou constitué d’un empilement de couches de différents matériaux, dès lors que chacun desdits matériaux est sensiblement transparent au flux lumineux.\nSelon un mode de réalisation préféré, le substrat comprend au moins un des matériaux suivants : saphir, quartz.\nLe matériau de la couche 2 optiquement absorbante est choisi pour être fortement absorbant à la longueur d’onde du flux lumineux.\nDe manière avantageuse, la couche 2 comprend au moins un des matériaux suivants : nitrure de silicium (Si 3 N 4 ), silicium polycristallin, carbure de silicium (SiC) polycristallin, molybdène (Mo).\nLa couche sacrificielle 3 est une couche distincte de la couche 2, avantageusement en un matériau sensiblement transparent au flux lumineux. Le matériau de la couche sacrificielle est choisi pour se dissocier à partir d’une température dite de dissociation. A partir de cette température de dissociation, on observe une décohésion des liaisons chimiques du matériau de la couche sacrificielle, conduisant à une séparation de la structure composite au niveau de ladite couche sacrificielle. Le matériau de la couche optiquement absorbante est en revanche stable à une température supérieure à la température de dissociation.\nDe manière avantageuse, la couche sacrificielle comprend au moins un des matériaux suivants : nitrure de silicium (Si 3 N 4 ), nitrure d’aluminium (AIN) polycristallin, nitrure de gallium (GaN) polycristallin, oxyde d’indium-étain (ITO). La température de dissociation de ces différents matériaux est généralement comprise entre 1000 et 2500°C.\nLa couche sacrificielle ne s’échauffe sensiblement pas par absorption du flux lumineux, mais par conduction thermique à partir de la couche optiquement absorbante. Dans la mesure où la couche sacrificielle commence à se dissocier dès que la température à laquelle elle est exposée atteint la température de dissociation de ladite couche, le budget thermique appliqué à la couche à séparer est inférieur au budget thermique qui serait appliqué à ladite couche si elle était en contact avec la couche optiquement absorbante.\nPar ailleurs, le fait d’utiliser deux couches distinctes pour l’absorption optique et la dissociation permet de se contenter d’une couche sacrificielle relativement fine (plus fine que la couche sacrificielle de l’état de la technique). En effet, alors que dans le cas où la couche sacrificielle est confondue avec la couche d’absorption optique, ladite couche doit être suffisamment épaisse (typiquement, de l’ordre de quelques centaines de nanomètres) pour emmagasiner la chaleur nécessaire à sa propre dissociation, la couche sacrificielle n’a pour fonction que de se décomposer à partir d’une certaine température et peut donc être très fine (de l’ordre de quelques dizaines de nanomètres). Dans la mesure où l’invention permet de réduire le budget thermique de la couche à séparer, ladite couche peut être formée d’une grande diversité de matériaux.\nPar exemple, la couche à séparer comprend avantageusement au moins un des matériaux suivants : un métal, tel que du cuivre ; un matériau du groupe IV présentant une structure cristalline hexagonale, tel que du graphène ; un matériau piézoélectrique, ferromagnétique ou ferroélectrique ; un alliage à changement de phase, tel que GeSbTe par exemple.\nLadite structure composite peut être obtenue en faisant croître successivement les couches constitutives sur le substrat 1. Certaines étapes de fabrication de la structure composite peuvent également inclure des étapes de collage ou de transfert de couche.\nEn tout état de cause, la température de dissociation de la couche sacrificielle doit être supérieure à la température à laquelle la couche à séparer est déposée ou collée, afin d’éviter toute dissociation intempestive de la couche sacrificielle pendant la fabrication de la structure composite.\nLa structure composite peut avantageusement comprendre une ou plusieurs couches additionnelles, utilisées seules ou en combinaison, qui produisent les effets supplémentaires décrits ci-après en référence à la figure 1 B.\nLa figure 1 B illustre un mode de réalisation combinant l’ensemble de ces couches fonctionnelles additionnelles, mais, comme indiqué précédemment, la structure composite pourrait comprendre seulement une partie de ces couches, dès lors qu’elle comprend au moins les couches décrites en référence à la figure 1A.\nEntre le substrat 1 et la couche optiquement absorbante 2 est agencée une première couche 5 formant barrière thermique. La couche 5 est en un matériau sensiblement transparent au flux lumineux et présentant une faible conduction thermique. Par « faible conduction thermique », on entend dans le présent texte un coefficient de conductivité thermique linéaire inférieur à 10 W.m 1 .K 1 .\nUne deuxième couche 5 de barrière thermique est agencée sur la couche sacrificielle 3. La couche 5 étant en un matériau de faible conduction thermique, elle permet d’améliorer l’isolation thermique de la couche 4 à séparer.\nDe manière avantageuse, chacune des couches 5 comprend au moins un des matériaux suivants : silice (Si0 2 ), alumine (Al 2 0 3 ).\nLes couches 5 permettent de confiner la chaleur dans la portion de la structure composite qu’elles délimitent, à savoir la couche optiquement absorbante et la couche sacrificielle. Ainsi, la température de dissociation de la couche sacrificielle est atteinte plus rapidement qu’en l’absence des couches de barrière thermique.\nUn film 6 (ou un empilement de films) adapté pour réfléchir le flux lumineux, ou pour absorber la partie dudit flux transmise au travers de la couche optiquement absorbante, est agencé sur la deuxième couche 5 de barrière thermique. Ledit film 6 comprend avantageusement au moins un des matériaux suivants : silicium, silice (Si0 2 ), carbure de silicium (SiC), molybdène, nitrure de silicium (Si 3 N 4 ). Le film 6 peut avantageusement comprendre un empilement de type miroir de Bragg. Ledit empilement peut éventuellement remplir la fonction de barrière thermique et ainsi remplacer la seconde couche 5.\nLedit film 6 permet d’éviter qu’une partie du flux lumineux ne soit transmis à la couche à séparer, ce qui a pour effet de réduire le budget thermique appliqué à ladite couche et d’éviter des pertes d’énergie.\nPar ailleurs, un film 7 (ou un empilement de films) présentant une certaine inertie thermique et adapté pour répartir la chaleur sur l’étendue de la surface de la structure est agencé sur le film 6.\nLedit film 7 se caractérise par un produit épaisseur x densité x capacité thermique massique.\nLedit film 7 comprend au moins un des matériaux suivants : alumine (Al 2 0 3 ), silice (Si0 2 ), nitrure d’aluminium (AIN) polycristallin, silicium polycristallin.\nEnfin, une couche germe 8 est agencée sur le film 7, en contact direct avec la couche 4 à transférer. La couche germe est choisie pour faciliter le collage ou le dépôt de la couche 4 à séparer, selon le mode de formation de ladite couche.\nLa couche germe 8 peut comprendre au moins un des matériaux suivants : platine, nickel, cuivre.\nDans le cas où la couche à séparer doit être transférée sur un support en vue d’une utilisation ultérieure, la structure composite est assemblée audit support par l’intermédiaire de la couche à séparer. La réduction du budget thermique de séparation décrite plus haut est également bénéfique au support, en particulier si celui-ci est sensible à la température. L’invention permet donc également d’utiliser une plus grande diversité de supports, notamment en matériau polymère ou en métal.\nD’une manière générale, le support peut comprendre au moins un des matériaux suivants : un matériau semi-conducteur, tel que du silicium ; un métal, tel que du cuivre ; un polymère.\nLa figure 2 illustre le collage de la structure composite de la figure 1 A sur un support\n200. Le collage peut être précédé de toute étape de préparation de surface adaptée en vue de renforcer l’énergie de collage. De manière alternative, le support peut être déposé sur la couche à séparer, pourvu que le budget thermique mis en oeuvre pour ce dépôt soit suffisamment faible pour ne pas provoquer une dissociation de la couche sacrificielle.\nLa figure 3 illustre de manière schématique l’irradiation de la structure composite collée au support par un faisceau laser (représenté par la flèche). Ledit faisceau traverse le substrat 1 (et, le cas échéant, la première couche de barrière thermique) et est absorbé par la couche optiquement absorbante, qui s’échauffe. De manière avantageuse, le flux lumineux est appliqué de manière impulsionnelle. La durée de chaque impulsion est de l’ordre de quelques dizaines de nanosecondes. Cette durée est choisie en fonction de la puissance du laser et de la température à atteindre dans la couche optiquement absorbante pour pouvoir dissocier la couche sacrificielle.\nLa longueur d’onde du laser est choisie en rapport avec les matériaux des couches constituant la structure composite. Notamment, le substrat et la ou les couches de barrière thermique, ainsi que la couche sacrificielle, sont sensiblement transparents à la longueur d’onde du laser, contrairement à la couche optiquement absorbante.\nD’une manière générale, la longueur d’onde du laser peut être comprise entre 100 et\n12000 nm. Pour un substrat de quartz, la longueur d’onde du laser est avantageusement de l’ordre de 150 à 700 nm. Pour un substrat de silicium, la longueur d’onde du laser est avantageusement de l’ordre de 1000 à 12000 nm.\nEn référence à la figure 4, la couche sacrificielle 3 se dissocie sous l’effet de la chaleur générée dans la couche électriquement absorbante 2. La structure composite se sépare donc en deux parties : une première partie qui comprend le substrat 1 et la couche optiquement absorbante 2, d’une part, et une seconde partie qui comprend la couche 4 à séparer, d’autre part. Des résidus de la couche sacrificielle 3 peuvent se trouver sur l’une et/ou l’autre des deux parties. Un traitement de finition peut éventuellement être mis en oeuvre pour éliminer ces résidus.\nLa figure 5 illustre la couche 4 transférée sur le support 200.\nCe premier exemple concerne une structure composite pour la croissance d’une couche de graphène à transférer sur un support.\nLa structure composite comprend successivement, en référence à la figure 1 B (on notera que toutes les couches représentées sur la figure 1 B ne sont pas présentes dans ladite structure) :\n- un substrat 1 de saphir de 500 pm d’épaisseur ;\n- une première couche 5 de barrière thermique en Si0 2 de 500 nm d’épaisseur ; - une couche 2 optiquement absorbante en carbure de silicium (SiC) de 30 nm d’épaisseur ;\n- une couche sacrificielle 3 en nitrure de silicium (Si 3 N 4 ) de 20 nm d’épaisseur ;\n- une seconde couche 5 de barrière thermique en Si0 2 de 1000 nm d’épaisseur ;\n- une couche germe 8 de nickel de 50 nm d’épaisseur.\nLorsque l’on soumet ladite structure à un faisceau d’un laser pulsé émettant à\n193 nm, avec une durée d’impulsion de 20 ns et une fluence d’environ 0,1 J. cm 2 , au travers du substrat 1 , la température au sein de la structure augmente pendant la durée de chaque impulsion. La chaleur générée est essentiellement localisée dans la couche 2 optiquement absorbante. Lorsque la température atteint la température de dissociation du nitrure de silicium (soit environ 1900°C), une partie de la couche sacrificielle, la seconde couche de barrière thermique 5 et la couche germe 8 se désolidarisent du substrat 1 et de la première couche de barrière thermique 5.\nAprès une impulsion laser, la température s’homogénéise dans la structure. On s’intéresse en particulier à la température au niveau de l’interface supérieure de la couche germe 8, c’est-à-dire l’interface entre la couche germe et la couche de graphène.\nLa figure 6A montre la répartition de la température au sein de la structure composite en fonction de la profondeur z (en pm) pour différentes durées inférieures ou égale à la durée d’impulsion laser, qui est de 20 ns dans ce cas.\nLa figure 6B montre l’homogénéisation de la température au sein de la structure en fonction de la profondeur z (en pm) pour différentes durées après la fin de l’impulsion laser.\nLa figure 6C montre l’évolution de la température T (en °C) au niveau de la couche germe en fonction du temps t (en ms). On observe que ladite température n’excède pas 275°C, qui est une température bien inférieure à la température à partir de laquelle on observe une dégradation des propriétés électriques du graphène.\nA la longueur d’onde de 193 nm, le SiC présente un coefficient d’absorption optique plus de trois fois supérieur à celui du nitrure de silicium, tout en étant stable au-dessus de la température de dissociation du nitrure de silicium.\nLa combinaison d’une couche optiquement absorbante de SiC de 30 nm d’épaisseur et d’une couche sacrificielle de Si 3 N 4 de 20 nm d’épaisseur remplace avantageusement une unique couche sacrificielle optiquement absorbante de Si 3 N 4 de 100 nm d’épaisseur utilisée dans l’état de la technique.\nLa figure 7A présente ainsi la température maximale T à l’interface supérieure de la couche germe 8 (en °C), pour la combinaison d’une couche optique absorbante de 30 nm de SiC et d’une couche sacrificielle de 20 nm de Si 3 N 4 selon l’invention et pour une unique couche sacrificielle optiquement absorbante de Si 3 N 4 de 100 nm d’épaisseur, non conforme à l’invention, en fonction de la durée d d’impulsion du laser (en ns). On observe que la température maximale est réduite de plus de 100°C avec la structure selon l’invention.\nLa figure 7B illustre la chaleur C nécessaire au détachement par unité de surface (en J. cm 2 ) en fonction de la durée d d’impulsion du laser (en ns), pour la combinaison d’une couche optique absorbante de 30 nm de SiC et d’une couche sacrificielle de 20 nm de Si 3 N 4 selon l’invention et pour une unique couche sacrificielle optiquement absorbante de Si 3 N 4 de 100 nm d’épaisseur, non conforme à l’invention. On observe que la chaleur nécessaire est réduite de près de 0,02 J. cm 1 avec l’invention, soit une réduction d’environ La figure 7C illustre par ailleurs des résultats de simulations numériques pour différentes structures composites.\nLes structures S1 , S2 et S3 sont conformes à l’invention. Elles comprennent toutes successivement le substrat 1 de saphir, la première couche 5 de barrière thermique en Si02, la couche 2 optiquement absorbante en SiC, la couche sacrificielle 3 en Si 3 N 4 , la seconde couche 5 de barrière thermique et une couche de nickel, constituant une couche germe pour la couche de graphène à séparer (sauf indication contraire, l’épaisseur de chacune desdites couches est celle mentionnée plus haut). Les structures S1 et S2 comprennent en outre une couche 7 d’inertie thermique en silicium polycristallin entre la seconde couche de barrière thermique et la couche germe 8 ; dans le cas de la structure S1 , l’épaisseur de la couche 7 est de 1000 nm ; dans le cas de la structure S2, l’épaisseur de la couche 7 est de 500 nm.\nLa structure S4 n’est pas conforme à l’invention : elle comporte une unique couche sacrificielle optiquement absorbante de Si 3 N 4 de 100 nm d’épaisseur entre des première et seconde couches de barrière thermique identiques à celles des structures S1 à S3.\nOn observe que la température maximale est d’autant plus basse que la couche d’inertie thermique 7 est épaisse. Ainsi, pour la structure S2, comprenant une couche d’inertie thermique 7 de 500 nm d’épaisseur, la température maximale est inférieure à 200°C pour une impulsion de 20 ns. Dans ce cas, le film d’inertie thermique procure 43% de capacité thermique surfacique (en J.K 1 .m 1 ) supplémentaire par rapport à l’ensemble des couches 3, 5 et 8.\nCe second exemple concerne une structure composite permettant le dépôt d’une couche de PZT (titano-zirconate de plomb) sur un substrat de silicium puis le transfert de ladite couche sur un support flexible. Une telle couche présente des propriétés ferroélectriques, piézoélectriques et/ou pyroélectriques.\nLa structure composite comprend successivement, en référence à la figure 1 B (toutes les couches représentées sur la figure 1 B n’étant pas nécessairement présentes dans ladite structure) :\n- un substrat 1 de silicium de 500 pm d’épaisseur ;\n- une première couche 5 de barrière thermique en Si0 2 de 500 nm d’épaisseur ;\n- une couche 2 optiquement absorbante en molybdène de 100 nm d’épaisseur ;\n- une couche sacrificielle 3 en oxyde de titane et d’indium (ITO) de 20 nm d’épaisseur ;\n- une seconde couche 5 de barrière thermique en Si0 2 de 500 nm d’épaisseur ;\n- une couche 4 de PZT de 1 pm d’épaisseur.\nAfin d’obtenir des propriétés satisfaisantes, ladite couche 4 doit être chauffée à 600°C. Après cette étape, un support flexible sous la forme d’un film de polyimide est collé sur la couche de PZT en vue d’y transférer ladite couche. La température maximale que peut supporter le film de polyimide est comprise entre 200 et 400°C en fonction de la durée d’application de la température.\nPour séparer ladite structure composite, on utilise un laser C0 2 émettant de l’infrarouge, par exemple présentant une longueur d’onde de 10,6 pm.\nLa figure 8A illustre la température maximale (en °C) à l’interface de collage en fonction de la durée d’impulsion laser (en ns), pour différentes structures composites S5- S8.\nLa température limite de 200°C est dépassée si la durée d’impulsion est supérieure à\nSi la puissance de la source laser n’est pas suffisante, il est possible de procurer un transfert avec une impulsion plus longue (100 nm par exemple) en augmentant l’épaisseur des couches 5 de barrière thermique et/ou en insérant un film 7 de répartition de la chaleur afin d’augmenter la capacité thermique des couches comprises entre la couche sacrificielle 3 et l’interface de collage entre la couche 4 de PZT et le support.\nLes structures S5, S6, S7 et S8 sont conformes à l’invention. Elles comprennent toutes successivement le substrat 1 de silicium, la première couche 5 de barrière thermique en Si0 2 , la couche 2 optiquement absorbante en molybdène, la couche sacrificielle 3 en ITO, la seconde couche 5 de barrière thermique et une couche 4 de PZT de 1 pm, constituant la couche à séparer (sauf indication contraire, l’épaisseur desdites couches est celle mentionnée plus haut). Les structures S5 et S6 comprennent en outre une couche 7 d’inertie thermique en silicium polycristallin entre la seconde couche de barrière thermique et la couche germe 8 ; dans le cas de la structure S5, l’épaisseur de la couche 7 est de 1000 nm ; dans le cas de la structure S6, l’épaisseur de la couche 7 est de 500 nm. Par rapport à la structure S8, la seconde couche de barrière thermique de la structure S7 est plus épaisse (1000 nm au lieu de 500 nm).\nLa figure 8B illustre la densité D de puissance du laser (en W.m 2 ) à transmettre au travers du substrat de silicium pour dissocier la couche sacrificielle, en fonction de la durée d’impulsion laser (en ns), pour les structures S5-S8 mentionnées précédemment. Les points sont sensiblement confondus pour l’ensemble desdites structures.\nLa figure 9A montre la répartition de la température au sein de la structure composite S5 en fonction de la profondeur z (en pm) pour différentes durées inférieures ou égale à la durée d’impulsion laser, qui est de 100 ns dans ce cas.\nLa figure 9B montre l’homogénéisation de la température au sein de la structure S5 en fonction de la profondeur z (en pm) pour différentes durées après la fin de l’impulsion laser. La figure 9C montre l’évolution de la température T (en °C) à l’interface supérieure de la couche de PZT de la structure S5 en fonction du temps t (en ps). On observe que ladite température n’excède pas 180°C, de sorte que le support en polyimide collé à la couche de PZT ne risque pas d’être endommagé lors du procédé de séparation.\nNaturellement, les exemples développés ci-dessus ne sont fournis qu’à titre illustratif et non limitatif.\nPrevious Patent: METHOD FOR PRODUCING A DONOR SUBSTRATE FOR CREATING A THREE-DIMENSIONAL INTEGRATED STRUCTURE, AND ME...\nNext Patent: METHOD FOR DETECTING THE FRACTURE OF A SUBSTRATE WEAKENED BY IMPLANTATION OF ATOMIC SPECIES


THE DREAM TEAM » » Mert & Marcus shoote la nouvelle campagne Salvatore Ferragamo PE2014\nLa lumière chaleureuse de l’après-midi transperce les blocs de couleurs intenses, révélant le coucher de soleil californien. Les ombres distinctes et indéniables rappellent l’oeuvre de l’architecte mexicain Miguel Angel Aragonès.\nLes lignes géométriques amplifient le dynamisme et l’intensité des images.\nCet ensemble sensuel mais rigoureux met en scène Daria Webowy et Sean O’Pry, photographiés au naturel par Mert & Marcus pour la nouvelle campagne printemps-été 2014 de Salvatore Ferragamo.\nLes photos saisissent les gestes et les mouvements comme si c’était en mode pause. Il y a une énergie si intense, mais détendue. Le dialogue entre géométries et sensualité crée des courts circuits subtils, suggérant des scénarios séduisants avec la lumière.\ntagged in daria webowy, ferragamo, mert & marcus, salvatore ferragamo, sean o'pry, thedreamteam.fr\nCoup de coeur - Axenoff Jewellery